(57)【要約】【課題】高密度で十分に実用に適するレベルの性能をもって情報の記録再生を行なうことを可能とした２層追記型情報記録媒体を得る。【解決手段】グルーブ及びランドが形成された透明樹脂基板上に、第１の記録膜、中間層、第２の記録膜が形成され、短波長レーザ光の照射によって記録マークが形成されるもので、短波長レーザ光の照射前の光反射率よりも、短波長レーザ光の照射により形成される記録マーク部分の光反射率の方が高くなるように設定され、  前記第１の記録膜は、凹凸状のピットで記録された第１の再生専用記録マークを有し、  前記第２の記録膜は、凹凸状のピットで記録された第２の再生専用記録マークを有し、  第１の記録層のピットと第２の記録層のピットの反射率は４．２〜８．４％であるか、あるいは第１の記録層のピット幅よりも第２の記録膜のピット幅が広い。【選択図】図１
2008016073.tif 000002
【特許請求の範囲】
【請求項１】
同心円またはスパイラル形状のグルーブ及びランドが形成された透明樹脂基板と、前記透明樹脂基板の前記グルーブ及び前記ランド上に形成された第１の記録膜と、前記第１の記録膜上に前記形状のグルーブ及び前記ランドが形成された透明樹脂材料からなる中間層と、中間層上の前記グルーブ及び前記ランド上に形成された第２の記録膜とを備え、
短波長レーザ光の照射によって記録マークが形成されるもので、前記短波長レーザ光の照射前の光反射率よりも、前記短波長レーザ光の照射により形成される前記記録マーク部分の光反射率の方が高くなるように設定され、
前記グルーブが所定の振幅範囲内でウォブルし、
前記第１の記録膜は、凹凸状のピットで記録された第１の再生専用記録マークを有し、
前記第２の記録膜は、凹凸状のピットで記録された第２の再生専用記録マークを有し、
前記第１の再生専用記録マーク及び前記第２の再生専用記録マークの反射率は４．２〜８．４％であることを特徴とする追記型情報記録媒体。
【請求項２】
前記第１の再生専用記録マークの反射率が、前記第２の再生専用記録マークの反射率よりも大きいことを特徴とする請求項１に記載の追記型情報記録媒体。
【請求項３】
前記第１の再生専用記録マークのピット幅よりも前記第２の再生専用記録マークのピット幅が広いことを特徴とする請求項１または２に記載の追記型情報記録媒体。
【請求項４】
同心円またはスパイラル形状のグルーブ及びランドが形成された透明樹脂基板と、前記透明樹脂基板の前記グルーブ及び前記ランド上に形成された第１の記録膜と、前記第１の記録膜上に前記形状のグルーブ及び前記ランドが形成された透明樹脂材料からなる中間層と、中間層上の前記グルーブ及び前記ランド上に形成された第２の記録膜とを備え、
短波長レーザ光の照射によって記録マークが形成されるもので、前記短波長レーザ光の照射前の光反射率よりも、前記短波長レーザ光の照射により形成される前記記録マーク部分の光反射率の方が高くなるように設定され、
前記グルーブが所定の振幅範囲内でウォブルし、
前記第１の記録膜は、凹凸状のピットで記録された第１の再生専用記録マークを有し、
前記第２の記録膜は、凹凸状のピットで記録された第２の再生専用記録マークを有し、
前記第１の再生専用記録マークのピット幅よりも前記再生専用記録マークのピット幅が広いことを特徴とする追記型情報記録媒体。
【請求項５】
前記第１の記録膜のピット幅は２５０nmないし３２０nmであり、前記第２の記録膜のピット幅は３３０nmないし４５０ｎｍであることを特徴とする請求項３または４に記載の追記型情報記録媒体。
【請求項６】
請求項１ないし５のいずれか１項に記載の追記型情報記録媒体を再生するためのディスク装置。
【発明の詳細な説明】
【技術分野】
【０００１】
本発明は、例えば青色レーザ光等のような短波長レーザ光による情報の記録再生を可能とした追記型情報記録媒体及びその再生を行うディスク装置に関する。
【背景技術】
【０００２】
周知のように、近年では、パーソナルコンピュータ等の普及に伴なって、デジタルデータを蓄積するメディアの重要性が高まっている。例えば、現在では、長時間の映像情報及び音声情報等をデジタル記録再生可能な情報記録媒体が普及している。また、携帯電話等のモバイル機器にも、デジタル記録再生用の情報記録媒体が使用されてきている。
【０００３】
ここで、この種の情報記録媒体としては、情報の記録容量が大きく、所望の記録情報を迅速に検索し得る高いランダムアクセス性能を有し、しかも、小型軽量で保存性及び可搬性に優れ、かつ、経済的にも安価である等の理由により、ディスク形状のものが多く利用されている。
【０００４】
そして、このようなディスク形状の情報記録媒体として、現状では、レーザ光を照射することにより非接触で情報の記録及び再生が可能な、いわゆる光ディスクが主流となっている。この光ディスクは、主として、ＣＤ（Compact Disk）規格またはＤＶＤ（Digital Versatile Disk）規格に準拠しており、両規格間で互換性も備えられている。
【０００５】
光ディスクには、ＣＤ−ＤＡ（Digital Audio）、ＣＤ−ＲＯＭ（Read Only Memory）、ＤＶＤ−Ｖ（Video）、ＤＶＤ−ＲＯＭ等のように情報の記録ができない再生専用型と、ＣＤ−Ｒ（Recordable）、ＤＶＤ−Ｒ等のように１回だけ情報の書き込みができる追記（ライトワンス）型と、ＣＤ−ＲＷ（ReWritable）、ＤＶＤ−ＲＷ等のように何回でも情報の書き替えができるリライタブル型との３種類がある。
【０００６】
このうち、記録が可能なものとしては、製造コストが低いことから、記録層に有機色素を用いた追記型光ディスクが最も普及している。これは、情報の記録容量が７００ＭＢ（mega Bytes）を超えると、記録情報を消去して新たな情報に書き替えるという用途がほとんどなく、事実上１回だけ記録することができれば十分であるからである。
【０００７】
記録層に有機色素を用いた追記型光ディスクでは、グルーブによって規定された記録領域（トラック）にレーザ光を照射して、樹脂基板をそのガラス転移点Ｔｇ以上に過熱すると、グルーブ内の有機色素膜が光化学反応を起こして負圧を生じさせる結果、グルーブ内で樹脂基板が変形することを利用して記録マークを形成している。
【０００８】
記録再生用レーザ光の波長が７８０ｎｍ程度であるＣＤ−Ｒに使用される有機色素として代表的なものは、Ciba Speciality Chemicals製のIRGAPHOR Ultragreen MXのようなフタロシアニン系色素がある。また、記録再生用レーザ光の波長が６５０ｎｍ程度であるＤＶＤ−Ｒに使用される有機色素として代表的なものは、三菱化学メディア製のアゾ金属錯体系色素がある。
【０００９】
ところで、現状の光ディスクに比して、より一層の高密度かつ高性能な記録再生を実現する次世代の光ディスクでは、記録再生用レーザ光として波長が４０５ｎｍ程度の青色レーザ光が使用される。しかしながら、このような短波長の光を用いて、実用上十分な記録再生特性を得ることが可能な有機色素材料は、いまのところ開発されていない。
【００１０】
すなわち、赤外線レーザ光または赤色レーザ光を用いて記録再生を行なう現状の光ディスクでは、記録再生用レーザ光の波長（７８０ｎｍ，６５０ｎｍ）よりも短波長側に吸収極大を持つ有機色素材料が使用される。これにより、現状の光ディスクは、レーザ光を照射して形成した記録マーク部分の光反射率が、レーザ光照射前の光反射率よりも低くなるという、いわゆるＨ（High）to Ｌ（Low）の特性を実現している。
【００１１】
これに対し、青色レーザ光を用いて記録再生を行なう場合、記録再生用レーザ光の波長（４０５ｎｍ）よりも短波長側に吸収極大を持つ有機色素材料は、紫外線等に対する安定性及び保存耐久性が悪いばかりでなく、熱に対しての安定性も悪く、記録マークのコントラスト及び解像度が低い。
【００１２】
また、記録マークの滲みも大きくなりやすいため、隣接トラックにまで影響し、クロスライト特性の劣化が生じやすくなる。さらに、記録感度も低くなり、十分な再生信号ＳＮ（Signal to Noise）比及びビット誤り率が得られないという不都合も生じる。
【００１３】
なお、隣接トラックに情報が記録されていない条件では、一応の記録感度を得られる場合もあるが、隣接トラックに情報を記録してしまうと、隣接トラックへのクロスライトが大きいことから、再生信号ＳＮ比は低くなり、ビット誤り率は高くなって、実用に適するレベルに達しないものとなる。
【００１４】
近年、追記型記録ディスクの大容量化の要求に対し、２層ＤＶＤ−Ｒが提案されている。これは、ＤＶＤ−Ｒの記録層を２層化し、８．５ＧＢの大容量化したディスクであり、有機色素の記録膜を２層にしている。
【００１５】
ディスク構成には順積み構造と逆積み構造がある。逆積み構造においては、有機色素層を記録膜にしようとする場合、各々、基板上に第１層目と第２層目を別々に積層し、両基板を外側にして、接着剤にて貼り合わせる。このとき、第１層目は、基板、有機色素層、反射膜の順に積層され、第２層目は、基板、反射膜、有機色素層の順に積層するので、有機色素層、反射膜が互いに逆順に積層される。しかしながら、２層目の有機色素層と接着剤との干渉が生じてしまうので第２層目の有機色素層の上に誘電体によるバリヤー層（保護層）を形成して、バリヤー層を介して接着剤が適用される。このバリヤー層の形成は、製造設備の追加が必要なのでコストアップにつながり、量産時のサイクルタイムも低下しやすい。また、性能面でも良好な記録再生特性が得にくい。
【００１６】
よって、順積み構造の方が好適であると考えられる。しかしながら、その製造プロセスは非常に複雑であり、シクロオレフィンポリマー（ＣＯＰ）基板を第２層目の転写スタンパーとして使う必要があることなどでコストアップとなり、歩留まり低下の原因になっていた。この製法では、赤色レーザーによる記録再生を行う２層ＤＶＤ−Ｒが限界であり、さらに高密度化された２層ＨＤ  ＤＶＤ−Ｒの製造プロセスには適用できない。
【００１７】
また、管理情報が記録される再生専用領域についてもこの２層ＨＤ  ＤＶＤ−Ｒの場合は、十分な再生信号品質の確保が難しかった。
【特許文献１】特開２０００−３２２７７０号公報
【発明の開示】
【発明が解決しようとする課題】
【００１８】
本発明は、上記事情を考慮してなされたもので、例えば青色レーザ光等の短波長レーザ光を使用し、高密度で十分に実用に適するレベルで情報の記録再生を行なうことを可能とした２層追記型情報記録媒体を提供することを目的とする。
【課題を解決するための手段】
【００１９】
本発明の追記型情報記録媒体は、同心円またはスパイラル形状のグルーブ及びランドが形成された透明樹脂基板と、前記透明樹脂基板の前記グルーブ及び前記ランド上に形成された第１の記録膜と、前記第１の記録膜上に前記形状のグルーブ及び前記ランドが形成された透明樹脂材料からなる中間層と、中間層上の前記グルーブ及び前記ランド上に形成された第２の記録膜とを備え、
短波長レーザ光の照射によって記録マークが形成されるもので、前記短波長レーザ光の照射前の光反射率よりも、前記短波長レーザ光の照射により形成される前記記録マーク部分の光反射率の方が高くなるように設定され、
前記グルーブが所定の振幅範囲内でウォブルし、
前記第１の記録膜は、凹凸状のピットで記録された第１の再生専用記録マークを有し、
前記第２の記録膜は、凹凸状のピットで記録された第２の再生専用記録マークを有し、
第１の再生専用記録マークのピットと前記第２の再生専用記録マークのピットの反射率は４．２〜８．４％であるか、あるいは第１の再生専用記録マークのピット幅よりも前記第２の再生専用記録マークのピット幅が広いことを特徴とする。
【００２０】
また、本発明のディスク装置は、同心円またはスパイラル形状のグルーブ及びランドが形成された透明樹脂基板と、前記透明樹脂基板の前記グルーブ及び前記ランド上に形成された第１の記録膜と、前記第１の記録膜上に前記形状のグルーブ及び前記ランドが形成された透明樹脂材料からなる中間層と、中間層上の前記グルーブ及び前記ランド上に形成された第２の記録膜とを備え、短波長レーザ光の照射によって記録マークが形成されるもので、短波長レーザ光の照射前の光反射率よりも、短波長レーザ光の照射により形成される記録マーク部分の光反射率の方が高くなるように設定され、グルーブが所定の振幅範囲内でウォブルし、第１の記録膜は、凹凸状のピットで記録された第１の再生専用記録マークを有し、第２の記録膜は、凹凸状のピットで記録された第２の再生専用記録マークを有し、第１の再生専用記録マークのピットと前記第２の再生専用記録マークのピットの反射率は４．２〜８．４％であるか、あるいは第１の再生専用記録マークのピット幅よりも前記第２の再生専用記録マークのピット幅が広い追記型情報記録媒体を再生するために使用される。
【発明の効果】
【００２１】
本発明によれば、高密度で十分に実用に適するレベルの情報の記録再生を行なうことを可能とした２層追記型情報記録媒体が得られる。
【発明を実施するための最良の形態】
【００２２】
本発明は、第１ないし第４の観点に大別される。
【００２３】
第１及び第２の観点に係る発明は、追記型情報記録媒体であって、基本的に、同心円またはスパイラル形状のグルーブ及びランドが形成された透明樹脂基板と、透明樹脂基板のグルーブ及びランド上に形成された第１の記録膜と、形状のグルーブ及びランドが形成された透明樹脂材料からなる中間層と、中間層のグルーブ及びランド上に形成された第２の記録膜とを備える。この追記型情報記録媒体は、短波長レーザ光の照射によって記録マークが形成されており、短波長レーザ光の照射前の光反射率よりも、短波長レーザ光の照射により形成される記録マーク部分の光反射率の方が高くなるように設定され、さらに、グルーブが所定の振幅範囲内でウォブルし、第１の記録膜及び第２の記録膜は、各々凹凸状のピットで記録された第１の再生専用記録マーク及び第２の再生専用記録マークを有する。
【００２４】
第１及び第２の観点にかかる追記型情報記録媒体は、さらに、その第１及び第２の再生専用記録マークのピットの反射率またはピットの幅に以下のような特徴を有する。
【００２５】
第１の観点にかかる追記型情報記録媒体は、第１の再生専用記録マークのピットと第２の再生専用記録マークのピットの反射率は４．２〜８．４％である。
【００２６】
また、第２の観点にかかる追記型情報記録媒体は、第１の再生専用記録マークのピット幅よりも第２の再生専用記録マークのピット幅が広い。
【００２７】
第３及び第４の観点に係る発明は、追記型情報記録媒体を再生するためのディスク装置であって、その第３の観点に係る発明は、上記第１の観点にかかる追記型情報記録媒体を再生するディスク装置であり、その第４の観点に係る発明は、上記第２の観点にかかる追記型情報記録媒体を再生するディスク装置である。
【００２８】
以下、図面を参照し、本発明をより詳細に説明する。
【００２９】
図１に、本発明に係る追記型情報記録媒体の一例の断面構造を表す模式図を示す。
【００３０】
図示するように、２層追記型情報記録媒体１１０は、同心円またはスパイラル形状のグルーブ及びランドが形成された透明樹脂からなる第１の基板４１上に、第１の基板４１のグルーブ５３及びランド５４上に形成された第１の記録膜５１と、同心円またはスパイラル形状のグルーブ５３及びランド５４が形成された例えば紫外線硬化性樹脂等の透明樹脂材料からなる中間層４４と、中間層４４のグルーブ５３及びランド５４上に形成された第２の記録膜５２とを備えている。
【００３１】
上記第１の記録膜５１は、透明樹脂基板４１のグルーブ５３及びランド５４上に設けられた例えば第１の有機色素層４２と、第１の有機色素層４２上に形成された例えば銀合金等からなる半透明層４３とを備えている。また、上記第２の記録層５２は、例えば中間層４４上に設けられた第２の有機色素層４５と、例えば銀合金等からなる反射層４６とを備えている。
【００３２】
また、銀合金反射層４６上には、接着剤層４７を介して、例えば透明樹脂からなる第２の基板４８が設けられている。
【００３３】
次に、本発明の２層追記型情報記録媒体の製法について記述する。
【００３４】
図２に、上記追記型情報記録媒体の一例の製造方法の流れを表す模式図を示す。
【００３５】
図中、１００ないし１１１は、各々、上記追記型情報記録媒体の一例の製造工程を説明するためのモデル図である。
【００３６】
まず、１００で表される工程では、第１の記録膜（Ｌ０）５１を形成するために、マスタリング工程により得たＬ０用Ｎｉスタンパーを射出成形して得たＬ０用ポリカーボネート基板４１を用意する。この基板４１の上に、１０１に示すように、Ｌ０用有機色素材料４２’を適用し、１０２に示すように、スピン塗布して、乾燥し、第１の有機色素層４２を得る。
【００３７】
次に、１０３で表される工程では、例えば銀合金などをスパッタリングすることにより、半透明層４３を形成し、基板４１上に、第１の記録膜（Ｌ０）５１として、第１の有機色素層４２、及び半透明層４３の積層体を得る。
【００３８】
一方、マスタリング工程により得た第２の記録膜（Ｌ１）用Ｎｉスタンパー（マザースタンパー）を射出成形し、これを用いて、Ｌ１用ポリカーボネート基板４８を用意する。
【００３９】
上記１０３で表される工程で得られた積層体の半透明層４３上に、１０４に示すように、紫外線硬化性樹脂４４’を適用して、スピン塗布し、紫外線硬化性樹脂層４４を形成する。
【００４０】
続いて、紫外線硬化性樹脂層４４の上に、１０５に示すように、Ｌ１用ポリカーボネート基板４８を押圧して、紫外線を照射することにより、一時的に貼りあわせる。なお、紫外線硬化性樹脂４４’の厚みは均一になるようにスピン条件は調整される。
【００４１】
その後、１０６に示すように、硬化された紫外線硬化性樹脂層４４からＬ１用ポリカーボネート基板４８を剥離する。
【００４２】
次に、１０７に示すように、紫外線硬化性樹脂層４４表面にＬ１用有機色素材料４５’を適用してスピン塗布し、乾燥させることにより、１０８に示すように、第２の有機色素層４５を形成する。
【００４３】
さらに、１０９に示すように、例えば銀合金等をスパッタリングして、反射層４６を形成し、第２の有機色素層４５と反射層４６の積層体を含む第２の記録膜（Ｌ１）を得る。
【００４４】
その後、１１０に示すように、反射層４６上に接着剤４７’を適用して、さらに、例えば１０６で表される工程で、Ｌ１転写用スタンパーとして剥離されたポリカーボネート基板４８を再利用して、接着剤層４７を介して貼り合わせることで、上記１１０で表される構成を有する２層追記型情報記録媒体が得られる。
【００４５】
本発明においては、紫外線硬化性樹脂として、ポリカーボネート基板から剥離しやすく、かつＡｇ層またはＡｇ合金層には付着する性質を有するものを使用することができる。このような紫外線硬化性樹脂を使用することにより、Ｌ１のランドとグルーブのパターンを紫外線硬化性樹脂層４４に容易に転写することが可能となる。
【００４６】
上述のような紫外線硬化性樹脂は１種類だけ使用すれば良く、従来の様な真空接着工程を用いることなく、スピン貼り合わせ法にてＬ１の成形ができ、接着工程、及びそれに用いられる設備が簡便である。
【００４７】
また、この紫外線硬化性樹脂を用いると、ポリカーボネート基板からの剥離が容易となるため、基板の反りが発生しにくく、プッシュプル信号変調度が０．２６以上の良好な追記型情報記録媒体が得られる。
【００４８】
このプッシュプル信号変調度は大きい方が良い。また、反りの大きさ（チルト角）は小さいほうが良い。
【００４９】
また、本発明の一実施形態に使用され得る紫外線硬化性樹脂は、炭素、水素、窒素、及び酸素を主成分として含有する高分子材料であり、高分子材料中の酸素比率が１１ａｔｍ％以上であることが好ましい。
【００５０】
炭素、水素、窒素、及び酸素を主成分として含有し、その酸素比率が１１ａｔｍ％以上である紫外線硬化性樹脂は、ポリカーボネート基板から剥離しやすく、かつＡｇ層またはＡｇ合金層には付着する性質を有する傾向がある。より好ましくは、この酸素比率が１１ないし１４ａｔｍ％である。
【００５１】
ここで、主成分とは、高分子材料を構成する各元素の中で、その原子比が比較的多い元素であって、原子比が一番多い元素、及びそれに準ずる原子比で含まれる元素等をいう。
【００５２】
本発明に使用される紫外線硬化性樹脂材料は、モノマー、オリゴマー、接着剤、重合開始剤を混合してなる。モノマーやオリゴマー材料は複数種類を混合しても良い。
【００５３】
モノマー材料としては、下記のようなものが使われる。
【００５４】
・アクリレート類      
ビスフェノールA・エチレンオキサイド変性ジアクリレート(BPEDA)      
ジペンタエリスリトールヘキサ（ペンタ）アクリレート(DPEHA)      
ジペンタエリスリトールモノヒドロキシペンタアクリレート(DPEHPA)      
ジプロピレングリコールジアクリレート(DPGDA)      
エトキシレイテドトリメチロールプロパントリアクリレート(ETMPTA)      
グリセリンプロポキシトリアクリレート(GPTA)      
4-ヒドロキシブチルアクリレート(HBA)      
1,6-ヘキサンジオールジアクリレート(HDDA)      
2-ヒドロキシエチルアクリレート(HEA)      
2-ヒドロキシプロピルアクリレート(HPA)      
イソボルニルアクリレート(IBOA)      
ポリエチレングリコールジアクリレート(PEDA)      
ペンタエリスリトールトリアクリレート(PETA)      
テトラヒドロフルフリルアクリレート(THFA)      
トリメチロールプロパントリアクリレート(TMPTA)      
トリプロピレングリコールジアクリレート(TPGDA)      
・メタクリレート類      
テトラエチレングリコールジメタクリルレート(4EDMA)      
アルキルメタクリレート(AKMA)      
アリルメタクリレート(AMA)      
1,3-ブチレングリコールジメタクリレート(BDMA)      
n-ブチルメタクリレート(BMA)      
ベンジルメタクリレート(BZMA)      
シクロヘキシルメタクリレート(CHMA)      
ジエチレングリコールジメタクリレート(DEGDMA)      
2-エチルヘキシルメタクリレート(EHMA)      
グリシジルメタクリレート(GMA)      
1,6-ヘキサンジオールジメタクリレート(HDDMA)      
2-ヒドロキシエチルメタクリレート(2-HEMA)      
イソボルニルメタクリレート(IBMA)      
ラウリルメタクリレート(LMA)      
フェノキシエチルメタクリレート(PEMA)      
t-ブチルメタクリレート(TBMA)      
テトラヒドロフルフリルメタクリレート(THFMA)      
トリメチロールプロパントリメタクリレート(TMPMA)      
特に、下記構造式（Ａ１）で表されるトリシクロデカンジメタノールジアクリレート（Ａ−ＤＣＰ）、下記構造式（Ａ２）で表されるイソボルニルアクリレート（ＩＢＯＡ）、下記構造式（Ａ３）で表されるトリプロピレングリコールジアクリレート（ＴＰＧＤＡ）、下記構造式（Ａ４）で表されるジプロピレングリコールジアクリレート（ＤＰＧＤＡ）、下記構造式（Ａ５）で表されるネオペンチルグリコールジアクリレート（ＮＰＤＡ）、下記構造式（Ａ６）で表されるエトキシ化イソシアヌル酸トリアクリレート（ＴＩＴＡ）、下記構造式（Ａ７）で表される2-ヒドロキシプロピルジアクリレート（ＨＰＤＡ）、下記構造式（Ａ８）で表されるアセタールグリコールジアクリレート（ＡＧＤＡ）、下記構造式（Ａ９）で表されるジトリメチロールプロパンテトラアクリレート（ＤＴＴＡ）、下記構造式（Ａ１０）で表されるエトキシ化２モルビスフェノールＡジメチルアクリレート（ＥＯ２ＢＤＭＡ）、下記構造式（Ａ１１）で表されるエトキシ化３モルビスフェノールＡジメチルアクリレート（ＥＯ３ＢＭＡ）などが良好である。
【００５５】
【化１】
2008016073.tif 000003
【００５６】
【化２】
2008016073.tif 000004
【００５７】
【化３】
2008016073.tif 000005
【００５８】
【化４】
2008016073.tif 000006
【００５９】
【化５】
2008016073.tif 000007
【００６０】
【化６】
2008016073.tif 000008
【００６１】
【化７】
2008016073.tif 000009
【００６２】
【化８】
2008016073.tif 000010
【００６３】
【化９】
2008016073.tif 000011
【００６４】
【化１０】
2008016073.tif 000012
【００６５】
【化１１】
2008016073.tif 000013
【００６６】
オリゴマー材料としては、例えば下記構造式（Ｂ１）で表されるウレタンアクリレート系材料、たとえば、ポリウレタンジアクリレート（ＰＵＤＡ）や下記構造式（Ｂ２）で表されるポリウレタンヘキサアクリレート（ＰＵＨＡ）、その他、ポリメチルメタクリレート（ＰＭＭＡ）、フッ化ポリメチルメタクリレート（ＰＭＭＡ−Ｆ）、ポリカーボネートジアクリエート、フッ化ポリカーボネートメチルメタクリレート（ＰＭＭＡ−ＰＣ−Ｆ）などが使われる。
【００６７】
【化１２】
2008016073.tif 000014
【００６８】
【化１３】
2008016073.tif 000015
【００６９】
接着剤としてはリン酸アクリレート系材料、例えば下記構造式（Ｐ１）、（Ｐ２）、及び（Ｐ３）で表される材料などが使われる。
【００７０】
【化１４】
2008016073.tif 000016
【００７１】
【化１５】
2008016073.tif 000017
【００７２】
【化１６】
2008016073.tif 000018
【００７３】
重合開始剤としては、例えば下記構造式（Ｂ１）で表されるチバガイギー社製  イルガキュア１８４及び下記構造式（Ｂ２）で表されるチバガイギー社製  ダロキュア１１７３などが使われる。
【００７４】
【化１７】
2008016073.tif 000019
【００７５】
【化１８】
2008016073.tif 000020
【００７６】
この紫外線硬化性樹脂材料は、Ｌ１色素の塗れ具合に大きく影響をするため、ディスクのＬ１のプッシュプル信号変調度の大きさに大きく影響を与える。
【００７７】
また、Ｌ０基板の反りの大きさにも影響を与える。
【００７８】
本発明に使用し得る好ましい紫外線硬化性樹脂を調べる為、下記表１に示すモノマー、オリゴマーを使用し、下記表２ないし５に示す組み合わせで、モノマー、オリゴマー、添加剤、重合開始剤を混合し、紫外線硬化性樹脂材料サンプル１ないし３６を得た。また、その材料の酸素の含有比率、その材料を使用したときのプッシュプル信号変調度とチルト角を下記表３及び表５に併せて示す。
【００７９】
【表１】
2008016073.tif 000021
【００８０】
【表２】
2008016073.tif 000022
【００８１】
【表３】
2008016073.tif 000023
【００８２】
【表４】
2008016073.tif 000024
【００８３】
【表５】
2008016073.tif 000025
【００８４】
評価指標は、重要なものを選択した。特に重要なのは、Ｌ１のトラッキング誤差信号変調度（プッシュプル信号）である。この定義は、図３に示した差信号振幅（Ｉ１−Ｉ２）ｐｐを和信号の平均レベル（Ｉ１＋Ｉ２）ＤＣで割った値である。つまり、プッシュプル信号＝（Ｉ１−Ｉ２）ｐｐ/（Ｉ１＋Ｉ２）ＤＣである。この値は０．２６以上が必要である。紫外線硬化性樹脂材料により臨界表面張力が大きく変るため、色素の塗れ具合、溝への埋まり具合が大きく変ることがこの実施実験を通して判明した。このためＬ１のプッシュプル信号が大きく変る。０．２６よりも小さいとＬ１のトラッキング不良を引き起こす場合がある。
【００８５】
次に、紫外線硬化性樹脂転写後のＬ０基板の反り量に相当する傾き角（ラジアルチルト）である。紫外線硬化性樹脂材料に硬化収縮応力が大きく変り、Ｌ０基板の反りが大きく変ることがこの実験を通して判明した。２．６°以上になると貼りあわせした後のディスクのラジアルチルトを０．７°以下に抑えることができなくなる傾向があるので、完成後の２層ディスクのトラッキング特性、信号特性に影響が出てしまいデータエラー率が悪くなり易い。
【００８６】
上記種々の紫外線硬化性樹脂のテストの結果、中にはサンプル３４のようにＬ１基板を剥離しようとした際に、剥離できなかったものがあり、ＮＧであった。また、プッシュプル信号が０．２６以上であるがチルトが大きいものもあった。最優良なものは、サンプル２９であった。
【００８７】
また、表４及び表５に記載のサンプル３４から明らかなように、酸素含有比率が１４ａｔｍ％を超えると、ポリカーボネート基板を紫外線硬化性樹脂層から剥離できない傾向がある。またはチルト角が３°以上になり、貼り合せ不良が生じてしまう。
【００８８】
よって、酸素含有比率が１１ａｔｍ％以上、好ましくは１１ａｔｍ％ないし１４ａｔｍ％となる紫外線硬化性樹脂を選択することにより、より良好なディスクが得られることがわかる。
【００８９】
なお、上記実施例では、Ｌ０色素は色素Ｄ５とＤ６を９：１の割合で混合したものを使い、Ｌ１色素は色素Ｄ２と色素Ｄ３を１：１の割合で混合したものを使用した。
【００９０】
他の色素たとえばＤ１とＤ４を使っても良い。
【００９１】
この実施の形態で説明する追記型情報記録媒体は、例えばポリカーボネート等の合成樹脂材料で円盤状に形成された透明樹脂基板を備えている。この透明樹脂基板には、同心円状またはスパイラル状にグルーブが形成されている。この透明樹脂基板は、スタンパを用いて射出成形により製造することができる。
【００９２】
そして、この透明樹脂基板上に、そのグルーブを充填するように、有機色素を含む記録膜を形成する。この記録膜を形成する有機色素としては、その最大吸収波長領域が記録波長（４０５ｎｍ）よりも長波長側にシフトしているものが用いられる。また、記録波長領域において吸収が消滅しているものではなく、相当の光吸収を有するように設計されたものである。
【００９３】
これにより、情報記録前のトラック上を記録用レーザ光によりフォーカシングまたはトラッキングした場合は、低光反射率となる。レーザ光により色素の分解反応が生じ、光吸収率が低下することにより、記録マーク部分の光反射率が上昇する。このため、レーザ光を照射して形成した記録マーク部分の光反射率が、レーザ光照射前の光反射率よりも高くなるという、いわゆるＬ to Ｈの特性を実現している。
【００９４】
なお、発生する熱により、透明樹脂基板、特に、グルーブ底部に変形を伴なうこともある。この場合、反射光に位相差が生じることもある。
【００９５】
上記有機色素は、溶媒に溶かすことで液体とし、スピンコート法により透明樹脂基板面に容易に塗布することができる。この場合、溶媒による希釈率、スピン塗布時の回転数を制御することにより、膜厚を高精度に管理することができる。
【００９６】
有機色素は、色素部と対イオン（アニオン）部とからなるもの、有機金属錯体を使用する。色素部としては、シアニン色素、スチリル色素等を使用することができる。特に、シアニン色素、スチリル色素は、記録波長に対する吸収率の制御がしやすく好適である。
【００９７】
中でも、モノメチン鎖を有するモノメチンシアニン色素は、透明樹脂基板に塗布される記録膜を薄膜化することにより、極大吸収と記録波長域（４００ｎｍ〜４０５ｎｍ）での吸光度を０．３〜０．５付近、好ましくは０．４付近に容易に調整することができる。このため、記録再生特性を良くすることが可能で、かつ、光反射率、記録感度を共に良好に設計することができる。
【００９８】
アニオン部としては、有機金属錯体とするのが光安定性の観点からも良好である。有機金属錯体は、コバルトまたはニッケルを中心金属とするものが、特に光安定性に優れている。
【００９９】
また、特に色素部とアニオン部からなる色素ではなく、有機金属錯体単体を使用すれば変形の少ない記録ができ、特に第１層の有機色素として使うことができる。
【０１００】
アゾ金属錯体が最も良好であり、２，２，３，３−テトラフルオロ−１−プロパノール（ＴＦＰ）を溶媒とした場合の溶解性も良好であって、スピンコート用の溶液を容易に作ることができる。また、スピンコート後のリサイクルが可能なので、情報記録媒体製造のコストダウンを図ることができる。
【０１０１】
なお、Ｌ０用のＬｏｗ−ｔｏ−Ｈｉｇｈ型の有機色素として、有機金属錯体が使用できる。有機金属錯体は、ＴＦＰ液に溶解させ、スピン塗布することができる。特に、アゾ金属錯体が記録後に変形を生じにくいので、Ａｇ合金層の薄いＬ０用記録層には良好である。中心金属はＣｕ，Ｎｉ、Ｃｏ、Ｚｎ、Ｆｅ、Ａｌ、Ｔｉ、Ｖ、Ｃｒ、Ｙが使えるが、特に再生光耐性が良好なのはＣｕ、Ｎｉ、Ｃｏであり、Ｃｕは遺伝毒性が無く、記録再生信号の品質が優良である。
【０１０２】
中心金属を取り巻くリガンド（配位子）は様々なものが使用できる。たとえば下記構造式（Ｄ１）ないし（Ｄ６）で表される色素のようなものが使用される。ここに出てきたリガンドを組み合わせて他の構造にしてもよい。
【０１０３】
【化１９】
2008016073.tif 000026
【０１０４】
【化２０】
2008016073.tif 000027
【０１０５】
【化２１】
2008016073.tif 000028
【０１０６】
【化２２】
2008016073.tif 000029
【０１０７】
【化２３】
2008016073.tif 000030
【０１０８】
【化２４】
2008016073.tif 000031
【０１０９】
これらのアゾ金属錯体はＬ１用の第２の有機色素層にも使用できる。Ｌ１用銀膜あるいは銀合金膜は厚いので、変形が生じやすい色素も使用できる。カチオン及びアニオン型の色素も使用できる。Ｌ１用としては記録感度が高いことが要求される。
【０１１０】
また、図４は、第２の有機色素層に使用し得る有機色素材料として、色素Ａ〜Ｄの４つの例を示している。色素Ａは、色素部（カチオン部）をスチリル色素、アニオン部をアゾ金属錯体１としたものである。色素Ｃは、色素部（カチオン部）をスチリル色素、アニオン部をアゾ金属錯体２としたものである。色素Ｄは、色素部（カチオン部）をモノメチンシアニン色素、アニオン部をアゾ金属錯体１としたものである。なお、有機金属錯体の単体も使用可能である。例えば、色素Ｂは、ニッケル錯体色素である。
【０１１１】
そして、上記スピンコート後の有機色素薄膜の塗布されたディスク基板は、ホットプレートまたはクリーンオーブン等により８０℃程度の温度で色素を乾燥した後、その薄膜上に、スパッタリングにより光反射膜となる金属薄膜を成膜する。この金属反射膜材料としては、例えばAu、Ag、Cu、Alまたはこれらの合金等が用いられる。
【０１１２】
その後、金属膜上に紫外線硬化性樹脂をスピン塗布して保護用ディスク基板を貼り合わせることにより、追記型情報記録媒体として追記型光ディスクが製造される。
【０１１３】
ここで、一般式Ｅ１は、上記色素Ａ，Ｃの色素部となるスチリル色素の一般式を示し、一般式Ｅ２は、色素Ａ，Ｃのアニオン部となるアゾ金属錯体の一般式を示している。また、一般式Ｅ３は、上記色素Ｄの色素部となるモノメチンシアニン色素の一般式を示し、一般式Ｅ４は、色素Ｄのアニオン部となるアゾ金属錯体の一般式を示している。
【０１１４】
【化２５】
2008016073.tif 000032
【０１１５】
【化２６】
2008016073.tif 000033
【０１１６】
【化２７】
2008016073.tif 000034
【０１１７】
【化２８】
2008016073.tif 000035
【０１１８】
上記スチリル色素の一般式において、Ｚ３は芳香環を表わし、その芳香環は置換基を有していてもよい。Ｙ３１は炭素原子またはヘテロ原子を表わしている。Ｒ３１，Ｒ３２，Ｒ３３は互いに同じか異なる脂肪族炭化水素基を表わし、それらの脂肪族炭化水素基は置換基を有していてもよい。Ｒ３４，Ｒ３５はそれぞれ独立に、水素原子または適宜の置換基を表わし、Ｙ３１がヘテロ原子である場合、Ｒ３４，Ｒ３５のいずれか一方または両方が存在しない。
【０１１９】
また、上記モノメチンシアニン色素の一般式において、Ｚ１，Ｚ２は互いに同じか異なる芳香環を表わし、それらの芳香環は置換基を有していてもよい。Ｙ１１，Ｙ１２はそれぞれ独立に、炭素原子またはヘテロ原子を表わしている。Ｒ１１，Ｒ１２は脂肪族炭化水素基を表わし、それらの脂肪族炭化水素基は置換基を有していてもよい。Ｒ１３，Ｒ１４，Ｒ１５，Ｒ１６はそれぞれ独立に、水素原子または適宜の置換基を表わし、Ｙ１１，Ｙ１２がヘテロ原子である場合、Ｒ１３，Ｒ１４，Ｒ１５，Ｒ１６の一部または全部が存在しない。
【０１２０】
この実施の形態で用いるモノメチンシアニン色素としては、置換基を１または複数有することのあるモノメチン鎖の両端に、置換基を１または複数有することのある、互いに同じか異なるイミダゾリン環、イミダゾール環、ベンゾイミダソール環、α−ナフトイミダゾール環、β−ナフトイミダゾール環、インドール環、イソインドール環、インドレニン環、イソインドレニン環、ベンゾインドレニン環、ピリジノインドレニン環、オキサゾリン環、オキサゾール環、イソオキサゾール環、ベンゾオキサゾール環、ピリジノオキサゾール環、α−ナフトオキサゾール環、β−ナフトオキサゾール環、セレナゾリン環、セレナゾール環、ベンゾセレナゾール環、α−ナフトセレナゾール環、β−ナフトセレナゾール環、チアゾリン環、チアゾール環、イソチアゾール環、ベンゾチアゾール環、α−ナフトチアゾール環、β−ナフトチアゾール環、テルラゾリン環、テルラゾール環、ベンゾテルラゾール環、α−ナフトテルラゾール環、β−ナフトテルラゾール環、さらには、アクリジン環、アントラセン環、イソキノリン環、イソピロール環、イミダノキサリン環、インダンジオン環、インダゾール環、インダリン環、オキサジアゾール環、カルバゾール環、キサンテン環、キナゾリン環、キノキサリン環、キノリン環、クロマン環、シクロヘキサンジオン環、シクロペンタンジオン環、シンノリン環、チオジアゾール環、チオオキサゾリドン環、チオフェン環、チオナフテン環、チオバルビツール酸環、チオヒダントイン環、テトラゾール環、トリアジン環、ナフタレン環、ナフチリジン環、ピペラジン環、ピラジン環、ピラゾール環、ピラゾリン環、ピラゾリジン環、ピラゾロン環、ピラン環、ピリジン環、ピリダジン環、ピリミジン環、ピリリウム環、ピロリジン環、ピロリン環、ピロール環、フェナジン環、フェナントリジン環、フェナントレン環、フェナントロリン環、フタラジン環、プテリジン環、フラザン環、フラン環、プリン環、ベンゼン環、ベンゾオキサジン環、ベンゾピラン環、モルホリン環、ロダニン環等の環状核が結合してなる色素を挙げることができる。
【０１２１】
また、モノメチンシアニン色素及びスチリル色素の一般式を通じて、Ｚ１〜Ｚ３は、例えば、ベンゼン環、ナフタレン環、ピリジン環、キノリン環、キノキサリン環等の芳香環を表わし、それらの芳香環は置換基を１または複数有していてもよい。置換基としては、例えば、メチル基、トリフルオロメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルペンチル基、２−メチルペンチル基、ヘキシル基、イソヘキシル基、５−メチルヘキシル基、ヘプチル基、オクチル基等の脂肪族炭化水素基、シクロプロピル基、シクロブチル基、シクロペンチル基、シクロヘキシル基等の脂環式炭化水素基、フェニル基、ビフェニリル基、ｏ−トリル基、ｍ−トリル基、ｐ−トリル基、キシリル基、メシチル基、ｏ−クメニル基、ｍ−クメニル基、ｐ−クメニル基等の芳香族炭化水素基、メトキシ基、トリフルオロメトキシ基、エトキシ基、プロポキシ基、イソプロポキシ基、ブトキシ基、ｓｅｃ−ブトキシ基、ｔｅｒｔ−ブトキシ基、ペンチルオキシ基、フェノキシ基、ベンゾイルオキシ基等のエーテル基、メトキシカルボニル基、トリフルオロメトキシカルボニル基、エトキシカルボニル基、プロポキシカルボニル基、アセトキシ基、ベンゾイルオキシ基等のエステル基、フルオロ基、クロロ基、ブロモ基、ヨード基等のハロゲン基、メチルチオ基、エチルチオ基、プロピルチオ基、ブチルチオ基、フェニルチオ基等のチオ基、メチルスルファモイル基、ジメチルスルファモイル基、エチルスルファモイル基、ジエチルスルファモイル基、プロピルスルファモイル基、ジプロピルスルファモイル基、ブチルスルファモイル基、ジブチルスルファモイル基等のスルファモイル基、第一級アミノ基、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、ジブチルアミノ基、ピペリジノ基等のアミノ基、メチルカルバモイル基、ジメチルカルバモイル基、エチルカルバモイル基、ジエチルカルバモイル基、プロピルカルバモイル基、ジプロピルカルバモイル基等のカルバモイル基、さらには、ヒドロキシ基、カルボキシ基、シアノ基、ニトロ基、スルフィノ基、スルホ基、メシル基等が挙げられる。なお、一般式において、Ｚ１及びＺ２は互いに同じものであっても異なるものであってもよい。
【０１２２】
モノメチンシアニン色素及びスチリル色素の一般式におけるＹ１１，Ｙ１２，Ｙ３１は炭素原子またはヘテロ原子を表わしている。ヘテロ原子としては、例えば、窒素原子、酸素原子、硫黄原子、セレン原子、テルル原子等の周期律表における第１５族及び第１６族の原子が挙げられる。なお、Ｙ１１，Ｙ１２，Ｙ３１における炭素原子は、例えば、エチレン基、ビニレン基等の２個の炭素原子を主体とする原子団であってもよい。また、モノメチンシアニン色素の一般式におけるＹ１１，Ｙ１２は互いに同じものであっても異なるものであってもよい。
【０１２３】
モノメチンシアニン色素及びスチリル色素の一般式におけるＲ１１，Ｒ１２，Ｒ１３，Ｒ３２，Ｒ３３は脂肪族炭化水素基を表わしている。脂肪族炭化水素基の例としては、メチル基、エチル基、プロピル基、イソプロピル基、イソプロペニル基、１−プロペニル基、２−プロペニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテニル基、ヘキシル基、イソヘキシル基、５−メチルヘキシル基、ヘプチル基、オクチル基等が挙げられる。この脂肪族炭化水素基は、Ｚ１〜Ｚ３におけるものと同様の置換基を１または複数有していてもよい。
【０１２４】
なお、モノメチンシアニン色素の一般式におけるＲ１１，Ｒ１２と、スチリル色素の一般式におけるＲ１３，Ｒ３２，Ｒ３３とは、それぞれ、互いに同じものであっても異なるものであってもよい。
【０１２５】
モノメチンシアニン色素及びスチリル色素の一般式におけるＲ１３〜Ｒ１６，Ｒ３４，Ｒ３５は、個々の一般式においてそれぞれ独立に、水素原子または適宜の置換基を表わしている。置換基としては、例えば、メチル基、トリフルオロメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルペンチル基、２−メチルペンチル基、ヘキシル基、イソヘキシル基、５−メチルヘキシル基、ヘプチル基、オクチル基等の脂肪族炭化水素基、メトキシ基、トリフルオロメトキシ基、エトキシ基、プロポキシ基、ブトキシ基、ｔｅｒｔ−ブトキシ基、ペンチルオキシ基、フェノキシ基、ベンゾイルオキシ基等のエーテル基、フルオロ基、クロロ基、ブロモ基、ヨード基等のハロゲン基、さらには、ヒドロキシ基、カルボキシ基、シアノ基、ニトロ基等が挙げられる。なお、モノメチンシアニン色素及びスチリル色素の一般式において、Ｙ１１，Ｙ１２，Ｙ３１がヘテロ原子である場合には、Ｚ１及びＺ２におけるＲ１３〜Ｒ１６の一部または全部、また、Ｚ３におけるＲ３４，Ｒ３５の一方もしくは両方が存在しないこととなる。
【０１２６】
また、上記アゾ金属錯体の一般式において、Ａ及びＡ´は窒素原子、酸素原子、硫黄原子、セレン原子及びテルル原子から選ばれるヘテロ原子を１または複数含んでなる、互いに同じか異なる、例えば、フリル基、チエニル基、ピロリル基、ピリジル基、ピペリジノ基、ピペリジル基、キノリル基、イソオキサゾリル基等の五員環〜十員環の複素環基を表わしている。この複素環基は、例えば、メチル基、トリフルオロメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルペンチル基、２−メチルペンチル基、ヘキシル基、イソヘキシル基、５−メチルヘキシル基等の脂肪族炭化水素基、メトキシカルボニル基、トリフルオロメトキシカルボニル基、エトキシカルボニル基、プロポキシカルボニル基、アセトキシ基、トリフルオロアセトキシ基、ベンゾイルオキシ基等のエステル基、フェニル基、ビフェニリル基、ｏ−トリル基、ｍ−トリル基、ｐ−トリル基、ｏ−クメニル基、ｍ−クメニル基、ｐ−クメニル基、キシリル基、メシチル基、スチリル基、シンナモイル基、ナフチル基等の芳香族炭化水素基、さらには、カルボキシ基、ヒドロキシ基、シアノ基、ニトロ基等の置換基を１または複数有していてもよい。
【０１２７】
なお、一般式で表わされるアゾ系有機金属錯体を構成するアゾ化合物は、常法にしたがって、一般式に対応するＲ２１，Ｒ２２か、または、Ｒ２３，Ｒ２４を有するジアゾニウム塩と、分子内に、カルボニル基に隣接する活性メチレン基を有する、例えば、イソオキサゾロン化合物、オキサゾロン化合物、チオナフテン化合物、ピラゾロン化合物、バルビツル酸化合物、ヒダントイン化合物、ロダニン化合物等の複素環式化合物とを反応させることによって得ることができる。Ｙ２１，Ｙ２２は、例えば、酸素原子、硫黄原子、セレン原子、テルル原子等の、周期律表における第１６族の元素から選ばれる互いに同じか異なるヘテロ原子を表わしている。
【０１２８】
一般式で表されるアゾ金属錯体は、通常、その１または複数が金属（中心原子）に配位してなる金属錯体の形態で用いられる。中心原子となる金属元素の例としては、例えば、スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、コバルト、ロジウム、イリジウム、ニッケル、パラジウム、白金、銅、銀、金、亜鉛、カドミウム、水銀等が挙げられ、特にコバルトが好ましい。
【０１２９】
４（ａ）は、上記色素Ａにおいて、照射されたレーザ光の波長に対する吸光度の変化を示している。図５（ｂ）は、上記色素Ｂにおいて、照射されたレーザ光の波長に対する吸光度の変化を示している。図５（ｃ）は、上記色素Ｃにおいて、照射されたレーザ光の波長に対する吸光度の変化を示している。
【０１３０】
また、図６（ａ）は、上記色素Ｄにおいて、照射されたレーザ光の波長に対する吸光度の変化を示している。図６（ｂ）は、上記色素Ｄのアニオン部において、照射されたレーザ光の波長に対する吸光度の変化を示している。
【０１３１】
図５及び図６に示す特性から明らかなように、各色素Ａ〜Ｄは、その最大吸収波長領域が記録波長（４０５ｎｍ）よりも長波長側にシフトしている。この実施の形態で説明する追記型光ディスクは、上記のような特性を有する有機色素を記録膜に含ませ、かつ、レーザ光照射前の光反射率よりもレーザ光照射後の光反射率が高くなる、いわゆるＬ to Ｈの特性を持たせるように構成することにより、青色レーザ光等のような短波長レーザ光を使用しても、保存耐久性、再生信号ＳＮ比、ビット誤り率等の点で優れ、高密度で十分に実用に適するレベルの性能をもって情報の記録再生を行なうことを可能としている。
【０１３２】
すなわち、この追記型光ディスクは、有機色素を含む記録膜の極大吸収波長が記録用レーザ光の波長よりも長波長側にあるため、紫外線等の短波長の光の吸収を小さく抑えることができるので、光安定性に優れ、情報記録再生の信頼性が高くなる。
【０１３３】
また、情報の記録時点では、光反射率が低いことから、反射拡散によるクロスライトが生じないため、隣接トラックに情報が記録されている状態であっても、再生信号ＳＮ比、ビット誤り率の劣化を少なくすることができる。さらに、熱に対しても、記録マークのコントラスト、解像度を高い品質で保持することができ、記録感度設計を容易に行なうことができる。
【０１３４】
なお、良好なＬ to Ｈ特性を得るためには、記録波長（４０５ｎｍ）における吸光度が０．３以上であることが望ましい。さらに好ましくは０．４以上である。
【０１３５】
有機色素としては、前述した４種類の色素Ａ〜Ｄの他に、これらの色素を２種以上混合した７種類の混合色素Ｆ〜Ｌを作成することができる。
【０１３６】
混合色素Ｆは、色素Ｄに色素Ｂを５％添加したもの、つまり、１ｇの色素Ｄに対して色素Ｂを０．０５ｇの割合で混合したものである。
【０１３７】
混合色素Ｇは、色素Ｄに、色素Ｅとしてモノメチンシアニン色素（アニオン部アゾ金属錯体３）を７：３（＝Ｄ：Ｅ）の割合で混合し、さらに色素Ｂを５％添加したもの、つまり、色素Ｄ，Ｅを７：３の割合で混合した色素１ｇに対して、色素Ｂを０．０５ｇの割合で混合したものである。
【０１３８】
混合色素Ｈは、色素Ｄに色素Ａを１：１（＝Ｄ：Ａ）の割合で混合したものである。
【０１３９】
混合色素Ｉは、色素Ｄに色素Ｂを１０％添加したもの、つまり、１ｇの色素Ｄに対して色素Ｂを０．１０ｇの割合で混合したものである。
【０１４０】
混合色素Ｊは、色素Ｄに色素Ｂを１５％添加したもの、つまり、１ｇの色素Ｄに対して色素Ｂを０．１５ｇの割合で混合したものである。
【０１４１】
混合色素Ｋは、色素Ｄにアニオン部のアゾ金属錯体１を添加し、色素部：アニオン部＝１：１．５とアニオン比率を高め、さらに色素Ｂを１５％添加したものである。
【０１４２】
混合色素Ｌは、色素Ｄにアニオン部のアゾ金属錯体１を添加し、色素部：アニオン部＝１：２．０とアニオン比率をさらに高め、さらに色素Ｂを１５％添加したものである。
【０１４３】
図７（ａ）〜（ｇ）は、それぞれ、上記混合色素Ｆ〜Ｌにおいて、照射されたレーザ光の波長に対する吸光度の変化を示している。いずれの混合色素Ｆ〜Ｌにおいても、最大吸収波長領域が記録波長（４０５ｎｍ）よりも長波長側にシフトしており、記録波長（４０５ｎｍ）における吸光度がほぼ０．４近傍に存在している。
【０１４４】
以上に述べた１１種類の有機色素Ａ〜Ｄ，Ｆ〜Ｌを用いて、それぞれ上記した方法により追記型情報記録媒体２８を作成し、それらのグルーブトラックＧｔに記録再生を行なうことにより評価試験を実施することができる。評価装置としては、パルステック製情報記録媒体評価装置を使用することができる。
【０１４５】
試験条件は、光ヘッド２９の対物レンズ開口率ＮＡを０．６５とし、記録再生用レーザ光の波長を４０５ｎｍとし、記録及び再生時の線速度を６．６１ｍ／secとしている。記録信号は、８−１２変調されたランダムデータであり、図８に示すような、一定の記録パワーと２種類のバイアスパワー１，２とで記録される波形である。
【０１４６】
また、トラックピッチは４００ｎｍであり、ランド幅Ｌｗ“１”に対してグルーブ幅Ｇｗを“１．１”とし、グルーブトラックＧｔのウォブル振幅を１４ｎｍとし、グルーブ深さＧｈを９０ｎｍとしている。なお、ウォブルによるアドレス情報の記録は、ウォブル位相変調が用いられている。
【０１４７】
ここで、評価特性としては、再生信号のキャリア雑音比ＣＮＲ、パーシャルレスポンス時のＳＮ比ＰＲＳＮＲ（パーシャルレスポンスシグナルトゥーノイズレイシオ）、予測ビット誤り率ＳｂＥＲ（シミュレイテッドビットエラーレイト）の３種類を測定することができる。なお、ＰＲＳＮＲの定義及び測定法はである。ＰＲＳＮＲは１５以上にすることが好ましい。ＳｂＥＲの定義及び測定法は記載されている。ＳｂＥＲは５．０×１０−５以下にすることが好ましい。
【０１４８】
そして、ＰＲＳＮＲとＳｂＥＲとは、隣接するトラックにも情報を記録した状態で測定を行なうことができる。
【０１４９】
図９は、色素Ａ〜Ｄ，Ｆ〜Ｌを使用した各追記型情報記録媒体２８の測定結果を示している。図９に示した測定結果から判断すると、色素Ｂ，Ｃを用いた各追記型情報記録媒体２８は、ＣＮＲ、ＰＲＳＮＲ、ＳｂＥＲの測定結果が共に十分でないことがわかる。
【０１５０】
これに対し、色素Ａ，Ｄ，Ｆ，Ｇ，Ｈ，Ｉ，Ｊ，Ｋ，Ｌを用いた各追記型情報記録媒体２８は、良好な測定結果が得られている。色素Ａを用いた追記型情報記録媒体２８の測定結果も良いが、特に、色素Ｄを用いた追記型情報記録媒体２８は、測定結果が良好である。さらに、色素Ｆ，Ｉ，Ｊ，Ｋ，Ｌを用いた各追記型情報記録媒体２８の測定結果は優秀である。
【０１５１】
次に、測定結果が良好な色素Ｄ，Ｆ，Ｇ，Ｈ，Ｉ，Ｊ，Ｋ，Ｌを使用した各追記型情報記録媒体２８に対して、繰り返し再生による劣化具合を評価する試験を実施することができる。すなわち、０．８ｍＷの再生用レーザパワーにて、１００００回の再生を行ない、ＰＲＳＮＲ及びＳｂＥＲの劣化具合を測定することができる。
【０１５２】
図１０は、色素Ｄ，Ｆ，Ｇ，Ｈ，Ｉ，Ｊ，Ｋ，Ｌを使用した各追記型情報記録媒体２８の測定結果を示している。色素Ｇを用いた追記型情報記録媒体２８は、ＰＲＳＮＲ、ＳｂＥＲの測定結果が共に良くないことがわかる。色素Ｄを用いた追記型情報記録媒体２８の測定結果に比して、色素Ｆ，Ｈ，Ｉ，Ｊ，Ｋ，Ｌを用いた各追記型情報記録媒体２８は、測定結果が良好である。
【０１５３】
中でも、特に、色素Ｊ，Ｋ，Ｌを用いた各追記型情報記録媒体２８の測定結果が良好であり、色素Ｌを用いた追記型情報記録媒体２８の測定結果が最良である。
【０１５４】
以上に述べたことから、記録膜２４に使用する有機色素材料としては、色素部にスチリル色素またはモノメチンシアニン色素を有し、アニオン部にアゾ金属錯体を有するものが良好であることがわかる。
【０１５５】
また、スチリル色素とモノメチンシアニン色素とを混合したものも良好であることがわかる。さらに、ニッケル金属錯体を添加したものが優秀であることがわかる。また、アニオン部のアゾ金属錯体の混合比率を高めたものが、再生光耐久性に優れていることがわかる。
【０１５６】
ここで、追記型光ディスクの記録再生トラックとなるグルーブは、その形状が記録再生の特性に対して大きく影響する。この発明の発明者等が鋭意研究した結果、特に、グルーブの幅とランドの幅との関係が重要であることが見出された。
【０１５７】
すなわち、グルーブ幅がランド幅と等しい、または、ランド幅よりも細いと、記録した情報の再生信号ＳＮ比、ビット誤り率が劣化する傾向にあることが判明した。つまり、グルーブ幅はランド幅よりも広い方が、良好な記録再生特性を得ることができることが判明した。
【０１５８】
また、一般に、書き込み可能な光ディスクに情報を記録するためには、トラック番号、セクタ番号、セグメント番号、ＥＣＣ（Error Checking and Correcting）ブロックアドレス番号等の各種のアドレス情報を、予め光ディスクに記録しておくことが必要である。
【０１５９】
このようなアドレス情報を記録する手段としては、グルーブを光ディスクの径方向にウォブル（蛇行）させることにより実現することができる。すなわち、ウォブルによるアドレス情報の記録は、ウォブル周波数をアドレス情報に対応させて変調する手段、ウォブル振幅をアドレス情報に対応させて変調する手段、ウォブル位相をアドレス情報に対応させて変調する手段、ウォブルの極性反転間隔をアドレス情報に対応させて変調する手段等により実現可能である。また、ウォブルグルーブだけでなく、ランドの高さ変化をも併用する手段、つまり、ランドにプリピットを埋め込む手段も使用可能である。
【０１６０】
また、アドレス情報の再生は、トラッキング後のプッシュプル信号を読み取ることにより実現される。読み取られたウォブル信号自体の品質は、規格化ウォブル振幅ＮＷＳとウォブルＣＮＲ（Carrier to Noise Ratio）（＝ウォブルＮＢＳＮＲ：Narrow Band Signal to Noise Ratio）とで評価される。
【０１６１】
規格化ウォブル振幅ＮＷＳは、０．１０以上が好ましい。より好ましくは０．１０〜０．４５の範囲が望ましく、中でも０．１０〜０．２５がより好ましい範囲となる。ウォブルＮＢＳＮＲは、１８ｄＢ以上が好ましく、より好ましくは２６ｄB以上の範囲である。
【０１６２】
なお、ウォブル信号自体は、記録した後の情報のビット誤り率に影響を与えるので、その振幅がある程度の範囲内に抑えられる必要がある。このウォブル振幅範囲は、使用する有機色素材料によっても異なるため、特に、Ｌ to Ｈ特性を良好に実現し得る最適の範囲に設定することが必要となる。
【０１６３】
また、ウォブル振幅だけでなく、グルーブの深さも、記録再生の特性に対して大きく影響することが見出されている。
【０１６４】
ウォブルによるアドレスデータの構成は、図１１（ａ），（ｂ）に示すようなものが、Low-to-High極性のディスクには都合が良い。ウォブルの周波数としては再生線速度６．６１m／secとした場合、６９６．７７４２ｋＨｚ程度である。記録データのチャネルビット率を６４．８０Ｍbpsとすると９３チャネルビット長がウォブルの１周期となる。
【０１６５】
アドレスデータは、図１１（ａ）に示すように、同期領域（ＳＹＮＣフィールド）、アドレス領域、ユニティ領域で１つの物理セグメント（セクター）を構成し、合計１７個のウォブルデータユニットＷＤＵにより構成される。
【０１６６】
アドレス領域は、図１１（ｂ）に示すように、識別符号情報（Ｐ，Ｓ）、層情報、物理セグメント次数、データセグメント番号、ＣＲＣで構成される。ウォブルデータユニットＷＤＵは、ウォブル８４波より構成され、図１２（ａ）〜（ｅ）に示すように、５種類がある。同期領域及びアドレス領域のＷＤＵがそれぞれ２種類で合計４個、ユニティ領域のＷＤＵが１個である。
【０１６７】
アドレス領域のＷＤＵには、３ビットのデータがウォブルにより埋めこまれている。データ０とデータ１は、図１３（ａ），（ｂ）に示すように、ＮＰＷ（ノーマルフェイズウォブル：通常位相ウォブル）とＩＰＷ（インバーテッドフェイズウォブル：逆転位相ウォブル）とにそれぞれ対応する。
【０１６８】
このデータビット部分が隣接グルーブ間にて同位相位置に登場しないように、図１４に示すように、ウォブルデータビット部分のシフトを行なう。このためにアドレス領域のＷＤＵはプライマリ位置とセコンダリ位置という２種類があり、それに対応させて同期領域のＷＤＵも２種類ある。物理セグメントの構成は全部で図１５（ｂ）〜（ｄ）のように３種類となる。
【０１６９】
このようなアドレスデータフォーマットは、Low to Highの追記型光ディスクには特に効果的である。もともとの未記録状態が、反射率が低いため隣接グルーブ間におけるウォブル位相情報の干渉が発生しにくいからである。プライマリとセコンダリの切り換えをしなくてもある程度のエラー率は得られるが、切り換えを行なう方がより良い。
【０１７０】
次に、グルーブトラックＧｔのウォブル振幅を３ｎｍ〜２８ｎｍまでに変化させたディスクスタンパ１９を作成し、このディスクスタンパ１９を用いて色素Ｊを使用した追記型情報記録媒体２８を作成し、そのグルーブトラックＧｔに記録再生を行なうことにより評価試験を実施する。
【０１７１】
評価特性としては、ＳｂＥＲ、ウォブルＣＮＲ、隣接トラックのウォブル信号による信号ビート変動であるキャリアレベル変動、ＮＷＳの４種類を測定している。図１６（ａ）は、ウォブル振幅に対するＳｂＥＲの測定結果を示している。図１６（ｂ）は、ウォブル振幅に対するウォブルＣＮＲの測定結果を示している。図１６（ｃ）は、ウォブル振幅に対するキャリアレベル変動の測定結果を示している。図１７は、ウォブル振幅に対するＮＷＳの測定結果を示している。
【０１７２】
ここで、ＳｂＥＲは低いほど良く、ウォブルＣＮＲは２６ｄＢ以上を必要とし、ＮＷＳは０．１０以上が望ましく、より好ましくは０．１０〜０．４５の範囲が望ましいいとされる。このため、これらの条件を、図１６及び図１７に当てはめると、ウォブル振幅は、５ｎｍ以上の範囲より好ましくは５〜２５ｎｍの範囲とすることが良好な特性を得られることがわかる。
【０１７３】
また、このようなウォブル振幅範囲の中でも、ＮＷＳの特に好ましい範囲である０．１０〜０．２５に着目すると、ウォブル振幅は、５ｎｍ〜１８ｎｍの範囲が最適であることがわかる。
【０１７４】
さらに、図１６及び図１７は、色素Ｊを使用した追記型情報記録媒体２８について、ウォブル振幅を変化させた場合の各特性について示しているが、他の色素Ｄ，Ｆ，Ｇ，Ｈ，Ｉ，Ｋ，Ｌを使用した各追記型情報記録媒体２８についても、ウォブル振幅を変化させた場合のＳｂＥＲ、ウォブルＣＮＲ、キャリアレベル変動、ＮＷＳを測定した結果は、いずれも、ウォブル振幅が５ｎｍ以上の範囲が良好な結果が得られている。
【０１７５】
そして、グルーブ上の記録膜厚を５０〜１２０ｎｍ、ランド上の記録膜厚を２０〜７０ｎｍに設定することにより、ＰＲＳＮＲ、ＳｂＥＲ、ウォブルクロストーク、ラジアルデビエーション等を飛躍的に向上させることができる。特にウォブルＮＢＳＮＲ向上にも効果があり、隣接グルーブ間におけるウォブル位相情報の干渉が発生しにくい。また、グルーブ上の記録膜厚／ランド上の記録膜厚を１．３〜３にしても良い結果が得られるものである。さらには、グルーブ幅を２２０〜２７０ｎｍ、グルーブの深さを５０〜８０ｎｍの範囲に設定することが有効である。
【０１７６】
図１８に示すように、本発明に係る追記型情報記録媒体２８は、ディスク基板２０の記録膜２４が塗布されている面と反対側の面から、光ヘッド２９による記録再生用のレーザ光が入射される。
【０１７７】
この場合、ディスク基板２０に形成されたグルーブ２１の底面２１ａと、隣接するグルーブ２１間に挟まれたランド３０とが、情報の記録トラックとなる。そして、グルーブ２１の底面２１ａが構成する記録トラックをグルーブトラックＧｔと称し、ランド３０が構成する記録トラックをランドトラックＬｔと称する。
【０１７８】
また、ランドトラックＬｔ面に対するグルーブトラックＧｔ面の高さの差を、グルーブ深さＧｈと称する。さらに、グルーブ深さＧｈのほぼ１／２の高さでみたグルーブトラックＧｔの幅をグルーブ幅Ｇｗと称し、グルーブ深さＧｈのほぼ１／２の高さでみたランドトラックＬｔの幅をランド幅Ｌｗと称する。
【０１７９】
また、上述したように、グルーブトラックＧｔは、各種のアドレス情報を記録するためにウォブルされている。図１９（ａ）は、隣接するグルーブトラックＧｔが同相である場合を示し、図１９（ｂ）は、隣接するグルーブトラックＧｔが逆相である場合を示している。追記型情報記録媒体２８の領域によっては、隣接するグルーブトラックＧｔは種々の位相差を持つことになる。
【０１８０】
図２０は、上記追記型情報記録媒体を再生するためのディスク装置の概略構成を示すブロック図である。
【０１８１】
図２０に示すように、追記型情報記録媒体Ｄは例えば図１に示した片面２層追記型情報記録媒体である。光源には短波長の半導体レーザ光源１２０が用いられる。その出射光の波長は、例えば４００ｎｍ〜４１０ｎｍの範囲の紫色波長帯のものである。半導体レーザ光源１２０からの出射光１００は、コリメートレンズ１２１により平行光となり偏光ビームスプリッタ１２２、λ／４板１２３を透過して、対物レンズ１２４に入射される。その後、追記型情報記録媒体Ｄの基板を透過し、各情報記録層に集光されるようになっている。追記型情報記録媒体Ｄの情報記録層による反射光１０１は、再び追記型情報記録媒体Ｄの基板を透過し、対物レンズ１２４、λ／4 板１２３を透過し、偏光ビームスプリッタ１２２で反射された後、集光レンズ１２５を透過して光検出器１２６に入射される。
【０１８２】
光検出器１２７の受光部は、通常複数に分割されておりそれぞれの受光部から光強度に応じた電流を出カする。出力された電流は、図示しない１／Ｖアンプ（電流電圧変換）により電圧に変換された後、演算回路１４０に入力される。入力された電圧信号は、演算回路１４０によりチルト誤差信号及びHF 信号及びフオーカス誤差信号及びトラック誤差信号などに演算処理される。チルト誤差信号はチルト制御を行うためのものであり、HF 信号は追記型情報記録媒体Ｄに記録された情報を再生するためのものであり、フォーカス誤差信号はフォーカス制御を行うためのものであり、またトラック誤差信号はトラッキング制御を行うためのものである。
【０１８３】
対物レンズ１２４はアクチュエータ１２８にて上下方向、ディスクラジアル方向、およびチルト方向（ラジアル方向または／およびタンジェンシャル方向）に駆動可能であり、サーボドライバ１５０によって追記型情報記録媒体Ｄ上の情報トラックに追従するように制御される。なおチルト方向には２種類ある。追記型情報記録媒体の中心に向かってディスク面が傾くことで生じる「ラジアルチルト」と、トラックの接線方向に生じる「タンジェンシャルチルト」とがあるこのうちディスクの反りで一般に生じるのはラジアルチルトである。単にディスク製造時に生じるチルトだけではなく、経年変化や使用環境の急変で生じるチルトも考慮する必要がある。
【０１８４】
実施例
以下、実施例を示し、本発明をより具体的に説明する。
【０１８５】
以下のように、本発明に係る追記型情報記録媒体の一例として、２層ＨＤ  ＤＶＤ−Ｒディスクを作製した。
【０１８６】
（Ｌ０用スタンパーの準備）
表面粗さＲａ０．３nmに精密研磨された直径２００ｍｍ、厚み６ｍｍのガラス円盤を１４枚用意した。
【０１８７】
テクノオカバヤシ製洗浄装置にて、無機アルカリ液洗浄、超純水洗浄、電解脱脂、温水洗浄、引き上げ乾燥の順の工程で各々洗浄した。
【０１８８】
次に、レジスト塗布装置（（株）アクセス製）にて、前記ガラス円盤表面にＨＭＤＳ（ヘキサメチルジシラザン）を各々スピン塗布した後、フォトレジスト（日本ゼオン製ＤＶＲ３００）をスピン塗布した。その後、ホットプレート（１００℃、１０分間）にてプリベークした。
【０１８９】
次に、レジスト塗布済みガラス円盤にＵＶレーザーカッティングマシン（松下電器産業製ＬＢＲ）にて、同心円状またはスパイラル状のパターンに相当するＨＤ  ＤＶＤ−ＲのＬ０信号を、そのピット幅をガラス円盤毎に、２００ｎｍから３２０ｎｍまで１０ｎｍきざみで変更しながら１４枚分記録した。ＵＶレーザーは３５１nm波長のクリプトンイオンレーザーであり、対物レンズはトロペル製ＮＡ０．９０型である。ＨＤ  ＤＶＤ−Ｒ信号源はケンウッドＴＭＩ製ＨＤ  ＤＶＤ−Ｒフォ−マッタを用いた。
【０１９０】
次に、前記記録済みレジスト盤を現像装置（（株）アクセス製）にて、スピン現像した。現像液は無機アルカリ現像液（東京応化製ＤＥ３）を１割合に対し、超純水２割合を混合した希釈無機アルカリ現像液を使用した。
【０１９１】
続いて、現像済み原盤にＮｉスパッタ装置（日本ビクター製）にてＮｉ薄膜をスパッタリングし導電化した。Ｎｉ膜厚は１０nmである。その後、電鋳装置（ノベルテクノロジー製）にてスルファミン酸ニッケル液温浴中にてＮｉ電鋳し、レジスト原盤から剥離後、複製されたＮｉスタンパーをスピン洗浄し、ＲＩＥ装置にて酸素アッシングを行い、表面の残存フォトレジストを除去することにより、例えば凸状の再生専用記録マークパターンを形成した。
【０１９２】
その後、Ｎｉスタンパー表面に保護膜（ファインケミカルジャパン製クリーンコートＳ）をスピン塗布した後、裏面研磨し、内外径を打ち抜き、Ｌ０用スタンパーが完成した。
【０１９３】
（Ｌ１用マザースタンパーの準備）
表面粗さＲａ０．３nmに精密研磨された直径２００ｍｍ、厚み６ｍｍのガラス円盤を１４枚用意し、テクノオカバヤシ製洗浄装置にて、無機アルカリ液洗浄、超純水洗浄、電解脱脂、温水洗浄、引き上げ乾燥の順の工程で洗浄した。
【０１９４】
次に、レジスト塗布装置（（株）アクセス製）にて、前記ガラス円盤表面にＨＭＤＳ（ヘキサメチルジシラザン）をスピン塗布した後、フォトレジスト（日本ゼオン製ＤＶＲ３００）をスピン塗布した。その後、ホットプレート（１００℃、１０分間）にてプリベークした。
【０１９５】
次に、前記レジスト塗布済みガラス盤にＵＶレーザーカッティングマシン（松下電器産業製ＬＢＲ）にて、同心円状またはスパイラル状のパターンに相当するＨＤ  ＤＶＤ−ＲのＬ１信号を記録した。またさらに、記録レーザー出力を大きくすることにより、再生専用記録マークパターンを、そのピット幅を、各々、Ｌ０用マザーパターンの再生専用記録マークパターンのピット幅より広くし、２４０ないし３７０ｎｍで１０ｎｍきざみに変化させ、所定の配列で形成した。また、３９０nmから５００nmについても形成した。このとき、ＵＶレーザーは３５１nm波長のクリプトンイオンレーザーであり、対物レンズはトロペル製ＮＡ０．９０型である。ＨＤ  ＤＶＤ−Ｒ信号源はケンウッドＴＭＩ製ＨＤ  ＤＶＤ−Ｒフォ−マッタを用いた。
【０１９６】
次に、前記記録済みレジスト盤を現像装置（（株）アクセス製）にて、スピン現像した。現像液は無機アルカリ現像液（東京応化製ＤＥ３）を１割合に対し、超純水２割合を混合した希釈無機アルカリ現像液を使用した。
【０１９７】
次に、現像済み原盤にＮｉスパッタ装置（日本ビクター製）にてＮｉ薄膜をスパッタリングし導電化した。Ｎｉ膜厚は１０nmである。その後、電鋳装置（ノベルテクノロジー製）にてスルファミン酸ニッケル液温浴中にてＮｉ電鋳し、レジスト原盤から剥離後、複製されたＮｉファザースタンパーをスピン洗浄し、ＲＩＥ装置にて酸素アッシングを行い、表面の残存フォトレジストを除去することにより、ランド及びグルーブパターンを形成した。さらに、ランド及びグルーブパターン上の一部に例えば凸状の再生専用記録マークパターンを、２４０ｎｍないし３７０ｎｍで１０ｎｍきざみのピット幅に変更すること以外はＬ０用スタンパと同様にして形成した。このＲＩＥ工程はパッシベーション処理も兼ねている。その後、再度、電鋳装置にてＮｉファザースタンパーをスルファミン酸Ｎｉ浴中にて電鋳し、ランド及びグルーブパターン上の一部に例えば凹状の再生専用記録マークパターン有するＮｉマザースタンパーを複製した。そのＮｉマザースタンパー表面に保護膜（ファインケミカルジャパン製クリーンコートＳ）をスピン塗布した後、裏面研磨し、内外径を打ち抜き、Ｌ１用マザースタンパーが得られた。
【０１９８】
（２層ＨＤ  ＤＶＤ−Ｒディスクの複製）
ディスク製造は、オリジン電気（株）製２層ＨＤ  ＤＶＤ−Ｒ量産製造ライン設備を用いた。プロセスの流れは以下のとおりである。
【０１９９】
射出圧縮成形装置  住友重機械製ＳＤ４０ＥにＬ０用スタンパーを取り付け、ポリカーボネートディスク基板を成形した。得られたポリカーボネートディスク基板のランド及びグルーブトラック上の一部には、例えば凹状の再生専用記録マークが形成されている。
【０２００】
図２１に、ランド及びグループトラック上に形成された再生専用記録マークの配列の一例を表すモデル図を示す。
【０２０１】
図示するように、この再生専用記録マーク６０は、所定のピット幅Ｐｗ0を有し、ランド及びグルーブトラックパターン６１上に所定の配列で形成されている。ポリカーボネート樹脂は帝人化成（株）製ＡＤ５５０３である。成形金型は精工技研製Ｇ金型である。成形収縮率は０．６％である。成形板厚みは５９０ミクロンである。
【０２０２】
もう１台の射出圧縮成形装置（住友重機械製ＳＤ４０Ｅ）にＬ１用マザースタンパーを取り付け、ポリカーボネートディスク基板を成形した。得られたポリカーボネートディスク基板のランド及びグルーブトラック上の一部には、所定のピット幅Ｐｗ0より各々４０ｎｍずつ広いピット幅Ｐｗ1を有する凸状の再生専用記録マークが形成されている。ポリカーボネート樹脂は帝人化成（株）製ＡＤ５５０３である。成形金型は精工技研製Ｇ金型である。成形収縮率は０．６％である。成形板厚みは５９０ミクロンである。
【０２０３】
次に、Ｌ０成形ディスク基板を冷却後、Ｌ０用有機色素溶液をスピン塗布し、乾燥後、ＡｇＢｉ（Ｂｉ：０．３〜１％）膜をＤＣスパッタリングした。（スパッタ装置はユナクシス製ＨＤ  ＤＶＤ−Ｒ２層Ａｇ合金成膜タイプ）ＡｇＢｉ膜の厚みは２０nmである。その後、紫外線硬化性樹脂をスピン塗布し、Ｌ１成形ディスク基板を貼り合せ、紫外線を照射し、硬化させる。紫外線硬化性樹脂層の厚みは２８ミクロンである。その後、Ｌ１成形ディスク基板を剥離することで、Ｌ０基板上にＬ１成形基板からの転写パターンが紫外線硬化樹脂表面に転写された。これがＬ１のパターンとなる。このＬ１の再生専用記録マークは、Ｌ０の再生専用記録マークのピット幅Ｐｗ０より例えば各々４０ｎｍずつ広い所定のピット幅Ｐｗ1を有し、グルーブトラックパターンに応じて所定の配列で例えば凹状に形成されている。
【０２０４】
次いで、Ｌ１用有機色素溶液をスピン塗布し、乾燥後、ＡｇＢｉ（Ｂｉ：０．３〜１％）膜をＤＣスパッタリングした。（スパッタ装置はユナクシス製ＨＤ  ＤＶＤ−Ｒ２層Ａｇ合金成膜タイプ）ＡｇＢｉ膜の厚みは１００nmである。次いで、ＵＶ接着剤（大日本インキ製６８１０）をスピン塗布し、前記剥離使用済みのＬ１成形基板を張り合わせ、紫外線を照射し硬化させた。その後、レーベル印刷装置にて印刷をした。
【０２０５】
このようにして、２層ＨＤ  ＤＶＤ−Ｒディスクを製造した。
【０２０６】
ここで、Ｌ０色素は色素Ｄ５とＤ６を９：１の割合で混合したものを使い、
Ｌ１色素は色素Ｄ２と色素Ｄ３を１：１の割合で混合したものを使用した。
【０２０７】
有機色素溶液は、重量％で１．２ｇの有機色素紛を１００ｍｌのＴＦＰに溶かした、溶液濃度１．２％のものが使用され、溶媒に色素紛を入れて３０分間、超音波をかけることにより、容易に調製し得る。
【０２０８】
ディスクのある部分に、例えば最内周領域に管理情報（システムリードイン）を挿入する場合に、本発明に係るLow-to-High記録ディスクを用いると、良好な効果を発揮することができる。
【０２０９】
図２２に、本発明に係る２層ＨＤ  ＤＶＤ−Ｒディスクのデータ構造の一例を説明するための図を示す。
【０２１０】
図中、左端ディスクの内側、右端がディスクの外側を表す。
【０２１１】
図示するように、管理情報はディスク基板上にＲＯＭディスク基板と同じようなピット列を形成するものである。例えばそのディスクが再生専用型なのか追記型なのか書き換え型なのか、記録再生波長は何なのか、Low-to-HighなのかHigh-to-Lowなのか、記録データ容量は何なのか等の管理情報がピット列として記録される。記録データ領域のグルーブのトラックピッチは４００ｎｍもしくは３２０〜３００ｎｍに選ばれるが、この管理情報領域のピット列のトラックピッチは、それよりも広く形成し、ピットのデータビットピッチも記録データ領域のそれよりも大きくした方が再生が容易になり、管理情報の判別が容易に出来る。
【０２１２】
再生専用領域のシステムリードイン領域（Ｌ０）とシステムリードアウト領域（Ｌ１）の再生信号特性について下記表のような結果となった。上述のように、ピット幅を変更したスタンパーを用いて、試作された２層ＨＤ  ＤＶＤ−Ｒディスクの第１の記録膜（Ｌ０）及び第２の記録膜（Ｌ１）について、ジッタ、変調度、対称性、及び反射率を、パルステック製情報記録媒体評価装置ＯＤＵ１０００を使用して測定した。
【０２１３】
試験条件は、光ヘッド２９の対物レンズ開口率ＮＡを０．６５とし、記録再生用レーザ光の波長を４０５ｎｍとし、記録及び再生時の線速度を６．６１ｍ／秒としている。記録信号は、８−１２変調されたランダムデータであり、図８に示すような、一定の記録パワーと２種類のバイアスパワー１，２とで記録される波形である。
【０２１４】
また、トラックピッチは４００ｎｍであり、ランド幅Ｌｗ“１”に対してグルーブ幅Ｇｗを“１．１”とし、グルーブトラックＧｔのウォブル振幅を１４ｎｍとし、グルーブ深さＧｈを９０ｎｍとしている。なお、ウォブルによるアドレス情報の記録は、ウォブル位相変調を用いた。
【０２１５】
第１の記録膜（Ｌ０）について得られた結果を表６に、第２の記録膜（Ｌ１）について得られた結果を表７に各々示す。
【０２１６】
【表６】
2008016073.tif 000036
【０２１７】
【表７】
2008016073.tif 000037
【０２１８】
表６及び７に示すように、第１の再生専用記録マークのピット幅よりも前記第２の再生専用記録マークのピット幅が広い場合には、十分な特性が得られた。また、第１の再生専用記録マークのピットと前記第２の再生専用記録マークのピットの反射率は４．２〜８．４％であることにより、十分な特性が得られた。
【０２１９】
特に、Ｌ０では、ディスクのピット幅が２５０nm以上、好ましくは２６０ｎｍないし３１０ｎｍのときに良好な特性が得られた。
【０２２０】
一方、表７に示すように、Ｌ１ではディスクのピット幅が３３０nm以上好ましくは３３０ないし４５０ｎｍのときに特に良好な特性が得られた。
【０２２１】
また、比較のため、第１の再生専用記録マークのピット幅よりも第２の再生専用記録マークのピット幅を狭く例えば２４０ｎｍして同様にジッタ、変調度、対称性、及び反射率を測定したところ、７．４％、０．５９、−０．１０、２．９３％となり、多少劣る結果となった。また、ピットの反射率が４．２〜８．４％の範囲外例えばＬｏの反射率を３．９％、Ｌ１の反射率を８．６％としたところ、フォーカスサーボが安定しなくなり各層選択が困難となり、システムリードイン及びシステムリードアウトの情報を読み取ることができなくなった。
【０２２２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０２２３】
【図１】本発明に係る追記型情報記録媒体の一例の断面構造を表す模式図
【図２】本発明に係る追記型情報記録媒体の一例の製造方法の流れを表す模式図
【図３】追記型情報記録媒体の評価に用いられる規格化ウォブル振幅ＮＷＳを説明するために示す図
【図４】本発明に使用し得る有機色素材料の例の特性をあらわす図
【図５】色素毎のレーザー光波長と吸光度との関係を表す図
【図６】色素毎のレーザー光波長と吸光度との関係を表す図
【図７】記録膜に含ませる他の有機色素材料の７つの例について、レーザ光の波長に対する吸光度の変化を説明するために示す特性図
【図８】追記型情報記録媒体に記録再生評価の評価試験を行なうために記録する信号の一例を示す波形図
【図９】本発明に係る追記型情報記録媒体の例の評価試験を行なった測定結果を説明するために示す図
【図１０】本発明に係る追記型情報記録媒体の例の再生耐久試験を行なった測定結果を説明するために示す図
【図１１】本発明に係る追記型情報記録媒体の一例のウォブルによるアドレスデータの構成を説明するために示す図
【図１２】本発明に係る追記型情報記録媒体の一例のウォブルデータユニットＷＤＵの種類を説明するために示す図
【図１３】本発明に係る追記型情報記録媒体の一例のウォブルによるアドレスデータの構成を説明するために示す図
【図１４】本発明に係る追記型情報記録媒体の一例のウォブルの種類を説明するために示す図
【図１５】追記型情報記録媒体のウォブルによるアドレスデータの物理セグメント構成を説明するために示す図
【図１６】追記型情報記録媒体のウォブル振幅とＳｂＥＲ、ウォブルＣＮＲ、キャリアレベル変動との関係を説明するために示す特性図
【図１７】追記型情報記録媒体のウォブル振幅とＮＷＳとの関係を説明するために示す特性図
【図１８】本発明に係る追記型情報記録媒体の一例のグルーブとランドとの関係を説明するために示す図。
【図１９】本発明に係る追記型情報記録媒体の一例のグルーブトラックのウォブルを説明するために示す図。
【図２０】本発明に係る追記型情報記録媒体の一例を再生するためのディスク装置の概略構成を示すブロック図
【図２１】本発明に係る追記型情報記録媒体の一例の記録膜に形成される記録マークを説明するために示す図
【図２２】本発明に係る追記型情報記録媒体の一例のデータ構造を説明するために示す図
【符号の説明】
【０２２４】
４１…第１の基板、４２…第１の有機色素層、４３…半透明層、４４…中間層、４５…第２の有機色素層、４６…反射層、４７…接着剤層、４８…第２の基板、５１…第１の記録膜、５２…第２の記録膜、５３…グルーブ、５４…ランド、１００…出射光、１０１…反射光、１１０…追記型情報記録媒体、１２０…半導体レーザ光源、１２１…コリメートレンズ、１２２…偏光ビームスプリッタ、１２３…λ／４板、１２４…対物レンズ、１２５…集光レンズ
【図１】
2008016073.tif 000038
【図２】
2008016073.tif 000039
【図３】
2008016073.tif 000040
【図４】
2008016073.tif 000041
【図５】
2008016073.tif 000042
【図６】
2008016073.tif 000043
【図７】
2008016073.tif 000044
【図８】
2008016073.tif 000045
【図９】
2008016073.tif 000046
【図１０】
2008016073.tif 000047
【図１１】
2008016073.tif 000048
【図１２】
2008016073.tif 000049
【図１３】
2008016073.tif 000050
【図１４】
2008016073.tif 000051
【図１５】
2008016073.tif 000052
【図１６】
2008016073.tif 000053
【図１７】
2008016073.tif 000054
【図１８】
2008016073.tif 000055
【図１９】
2008016073.tif 000056
【図２０】
2008016073.tif 000057
【図２１】
2008016073.tif 000058
【図２２】
2008016073.tif 000059